(57)【特許請求の範囲】
【請求項１】
(Ａ)イソプレンスルホン酸類と、
(Ｂ)疎水性単量体
を反応させた共重合体の部分又は完全ケン化物からなり、
上記イソプレンスルホン酸類が下記の一般式(イ)で表される化合物
ＣＨ2＝ＣＨ−Ｃ(ＣＨ3)＝ＣＨ−ＳＯ3Ｍ        …(イ)
(Ｍは、水素、アルカリ金属、アルカリ土類金属、アンモニウム、又はアミンである。)
であることを特徴とする高分子からなる乳化分散剤。
【請求項２】
(Ａ)と(Ｂ)と、不飽和カルボン酸又はその塩(Ｃ)を反応させた共重合体の部分又は完全ケン化物からなることを特徴とする請求項１に記載の高分子からなる乳化分散剤。
【請求項３】
(Ａ)イソプレンスルホン酸類と、
(Ｂ)疎水性単量体と、
(Ｃ)不飽和カルボン酸又はその塩と、
(Ｄ)ノニオン性単量体
を反応させた共重合体の部分又は完全ケン化物からなることを特徴とする高分子からなる乳化分散剤。
【請求項４】
請求項１〜３のいずれか１項に記載の高分子からなる乳化分散剤を用いて、ロジン系樹脂を水中に分散したことを特徴とするロジン系エマルションサイズ剤。
【請求項５】
ロジン系樹脂が、ロジン類、強化ロジン類、ロジンエステル類及び強化ロジンエステル類の少なくとも一種であることを特徴とする請求項４に記載のロジン系エマルションサイズ剤。
【請求項６】
ロジン系樹脂と乳化分散剤との混合割合が、ロジン系樹脂／乳化分散剤＝７０〜９９重量部／３０〜１重量部であることを特徴とする請求項４又は５に記載のロジン系エマルションサイズ剤。
【請求項７】
請求項４〜６のいずれか１項に記載のロジン系エマルションサイズ剤をパルプスラリーに含有させて、湿式抄造した紙。
【発明の詳細な説明】
【０００１】
【発明の属する技術分野】
本発明は、イソプレンスルホン酸類を構成単量体に含む高分子からなる乳化分散剤（以下、高分子系乳化分散剤という）、及びこの乳化分散剤を用いたロジン系エマルションサイズ剤に関して、保存安定性、機械的安定性に優れるとともに、抄紙系において優れたサイズ性を示すものを提供する。
【０００２】
【従来の技術】
従来から一般に行われている酸性抄紙では、抄紙機の腐食化や酸性紙の保存劣化などの様々な問題があるうえ、近年の環境問題に応じた抄紙系のクローズド化に伴う水温の上昇、硫酸バンドの使用量減少、填料の使用及び古紙配合率の増加などによって、中性抄紙が広く行われている。
しかしながら、従来のロジン系サイズ剤、或は、アルケニル無水コハク酸やアルキルケテンダイマーといった合成中性サイズ剤では、抄造系におけるサイズ剤自体の安定性やサイズ効果が著しく低下してしまう。
【０００３】
ロジン系エマルションサイズ剤の安定性やサイズ性の改善を目的とした従来技術としては、下記のものなどがある。
(1)特開昭６１−１０８７９６号公報（従来技術１）
スチレン−(メタ)アクリル酸系共重合体の部分ケン化又は完全ケン化物を乳化分散剤として含有するロジン系エマルションサイズ剤が開示されている。
【０００４】
(2)特開平１−１０４８９７号公報（従来技術２）
スチレン−(メタ)アクリル酸アルキルエステル−マレイン酸系共重合体のケン化又は完全ケン化物を乳化分散剤とするロジン系エマルションサイズ剤が開示されている。
【０００５】
(3)特開平１−２０３０３１号公報（従来技術３）
▲１▼スチレン、(メタ)アクリル酸エステルなどの疎水性モノマーと、▲２▼(メタ)アクリル酸、(無水)イタコン酸などの(メタ)アクリル酸系モノマーと、▲３▼スチレンスルホン酸、アリルスルホン酸、ビニルスルホン酸又はこれらの塩などのスルホン酸基含有モノマーを反応させた共重合体、或は、さらに▲４▼マレイン酸又はその塩、(メタ)アクリルアミド、ヒドロキシエチル(メタ)アクリレートなどの親水性モノマーを反応させた共重合体を乳化分散剤として用いて、ロジン又はロジン誘導体を水中に分散したロジン系エマルションサイズ剤が開示されている。
【０００６】
(4)特開昭５６−１６９８９８号公報（従来技術４）
▲１▼(メタ)アクリルアミドに、▲２▼(メタ)アクリル酸又はその塩、スチレンスルホン酸又はその塩などのアニオン性単量体と、▲３▼第３級アミン構造、第４級アンモニウム塩構造などを含む(メタ)アクリル酸、(メタ)アクリルアミドなどのカチオン性単量体と、▲４▼(メタ)アクリル酸エステル、スチレンなどのノニオン性単量体とを共重合させた変性(メタ)アクリルアミド樹脂を乳化分散剤に用いたロジン系エマルションサイズ剤が開示されている。
【０００７】
(5)特開平５−１２５６９３号公報（従来技術５）
▲１▼アミノアルキル(メタ)アクリレートなどのカチオン性モノマーと、▲２▼マレイン酸などのアニオン性モノマーと、▲３▼(メタ)アクリル酸エステル、スチレンなどの疎水性モノマーと、▲４▼(メタ)アクリルアミドとの共重合体を乳化分散剤に用いたロジン系エマルションサイズ剤が開示されている。
【０００８】
(6)特開平８−３３７９９７号（従来技術６）
▲１▼(メタ)アクリルアミドと、▲２▼スチレンスルホン酸、ビニルスルホン酸又はこれらの塩などのスルホン酸基含有モノマーと、▲３▼(メタ)アクリル酸エステル、スチレンなどの疎水性モノマーとの(メタ)アクリルアミド系共重合体、或は、さらに▲４▼(メタ)アクリル酸、マレイン酸又はこれらの塩などのカルボキシル基含有モノマーを反応させた共重合体、或は、さらに▲５▼(メタ)アクリル酸ヒドロキシエチル、(メタ)アクリロニトリルなどの親水性モノマーを反応させた共重合体を乳化分散剤に用いたロジン系エマルションサイズ剤が開示されている。
【０００９】
(7)特開平１０−２４５７９５号公報（従来技術７）
▲１▼(メタ)アクリルアミドと、▲２▼(メタ)アクリル酸エステル、スチレンなどの疎水性モノマーと、▲３▼マレイン酸、イタコン酸又はこれらの塩などのカルボキシル基含有モノマーと、▲４▼スチレンスルホン酸、ビニルスルホン酸、２−(メタ)アクリルアミド−２−メチルプロパンスルホン酸又はこれらの塩などのスルホン酸基含有モノマーと、▲５▼メルカプトエタノール、チオグリコール酸などの水溶性メルカプタン類と、▲６▼オクチルメルカプタン、ドデシルメルカプタンなどの水難溶性メルカプタン類とを反応させた(メタ)アクリルアミド系共重合体を乳化分散剤に用いたロジン系エマルションサイズ剤が開示されている。
【００１０】
(8)特開平１１−２８６８８９号公報（従来技術８）
▲１▼(メタ)アクリルアミドと、▲２▼イタコン酸又はその塩と、▲３▼スチレンスルホン酸、ビニルスルホン酸、２−(メタ)アクリルアミド−２−メチルプロパンスルホン酸又はこれらの塩などのスルホ基含有モノマーと、▲４▼(メタ)アクリル酸エステル、スチレン類などの疎水性モノマーとを反応させた(メタ)アクリルアミド系共重合体を乳化分散剤に用いたロジン系エマルションサイズ剤が開示されている。
【００１１】
【発明が解決しようとする課題】
しかしながら、上記従来技術１〜６に開示された特定の高分子系乳化分散剤を用いた各ロジン系エマルションサイズ剤も、幅広いｐＨ変動のある抄紙系ではサイズ性が不充分であり、また、水質が悪く硬度の高い硬水ではエマルションサイズ剤自体の安定性は満足できるレベルにはないのが実情である。
さらに、上記従来技術７〜８は、発泡性の低減や乳化性の改善を目的としてイタコン酸を単量体組成に使用しながら、(メタ)アクリルアミドを主要成分とする高分子系乳化分散剤を用いたロジン系エマルションサイズ剤であるが、上記従来技術１〜６の問題点を克服するには至らない。
【００１２】
本発明は、新規な高分子系乳化分散剤を用いることにより、抄造水に対する保存安定性、機械的安定性が高く、且つ、抄造系において優れたサイズ性を発揮し得るロジン系エマルションサイズ剤を提供することを技術的課題とする。
【００１３】
【課題を解決するための手段】
本発明者らは、抄造系におけるエマルションサイズ剤の安定性やサイズ性効果は、乳化分散剤の安定性やサイズ剤の分布に起因するものであることに鑑み、上記従来技術に記載された高分子系乳化分散剤を出発点として鋭意研究を重ねた結果、イソプレンスルホン酸又はその塩を単量体成分に含む共重合物に着目し、この共重合物を乳化分散剤に用いたロジンサイズ剤は、抄造系での広いｐＨ変動においてもエマルション自身の安定性並びに硬水希釈安定性などに優れること、また、パルプ繊維上に均一に歩留まって乾燥工程での溶融効果により優れたサイズ性を発揮することを見出し、本発明を完成した。
【００１４】
即ち、本発明１は、(Ａ)イソプレンスルホン酸類と、
(Ｂ)疎水性単量体
を反応させた共重合体の部分又は完全ケン化物からなり、
上記イソプレンスルホン酸類が下記の一般式(イ)で表される化合物
ＣＨ2＝ＣＨ−Ｃ(ＣＨ3)＝ＣＨ−ＳＯ3Ｍ        …(イ)
(Ｍは、水素、アルカリ金属、アルカリ土類金属、アンモニウム、又はアミンである。)
であることを特徴とする高分子からなる乳化分散剤である。
【００１５】
本発明２は、上記本発明１において、(Ａ)と(Ｂ)と、不飽和カルボン酸又はその塩(Ｃ)を反応させた共重合体の部分又は完全ケン化物からなることを特徴とする請求項１に記載の高分子からなる乳化分散剤である。
【００１６】
本発明３は、(Ａ)イソプレンスルホン酸類と、
(Ｂ)疎水性単量体
(Ｃ)不飽和カルボン酸又はその塩と、
(Ｄ)ノニオン性単量体
を反応させた共重合体の部分又は完全ケン化物からなることを特徴とする高分子からなる乳化分散剤である。
【００１８】
本発明４は、上記本発明１〜３のいずれかの高分子からなる乳化分散剤を用いて、ロジン系樹脂を水中に分散したことを特徴とするロジン系エマルションサイズ剤である。
【００１９】
本発明５は、上記本発明４において、ロジン系樹脂が、ロジン類、強化ロジン類、ロジンエステル類及び強化ロジンエステル類の少なくとも一種であることを特徴とするロジン系エマルションサイズ剤である。
【００２０】
本発明６は、上記本発明４又は５において、ロジン系樹脂と乳化分散剤との混合割合が、ロジン系樹脂／乳化分散剤＝７０〜９９重量部／３０〜１重量部であることを特徴とするロジン系エマルションサイズ剤である。
【００２１】
本発明７は、上記本発明４〜６のいずれかのロジン系エマルションサイズ剤をパルプスラリーに含有させて、湿式抄造した紙である。
【００２２】
【発明の実施の形態】
本発明は、第一に、イソプレンスルホン酸類と、スチレン、(メタ)アクリル酸系エステル類などの疎水性単量体とを反応させた共重合体、或はさらに不飽和カルボン酸類を反応させた共重合体のケン化物からなる高分子系乳化分散剤であり、第二に、イソプレンスルホン酸類と、疎水性単量体と、不飽和カルボン酸又はその塩（以下、不飽和カルボン酸類という）と、(メタ)アクリルアミド類、メタクリル酸ヒドロキシエチルなどのノニオン性単量体とを反応させた共重合体のケン化物からなる高分子系乳化分散剤であり、第三に、これらの乳化分散剤を用いてロジン系樹脂を水中に分散させたロジン系エマルションサイズ剤であり、第四に、このロジン系エマルションサイズ剤をパルプスラリーに含有させて、湿式抄造した紙である。
【００２３】
本発明１の共重合体は、イソプレンスルホン酸類と疎水性単量体を構成単量体とする。
上記イソプレンスルホン酸類は、下記の一般式(イ)で表されるイソプレンスルホン酸、或はイソプレンスルホン酸塩である。
ＣＨ2＝ＣＨ−Ｃ(ＣＨ3)＝ＣＨ−ＳＯ3Ｍ        …(イ)
(Ｍは、水素、アルカリ金属、アルカリ土類金属、アンモニウム、又はアミンである。)
当該イソプレンスルホン酸類は、上記一般式(イ)に示す通り、共役ジエン系のスルホン酸基含有モノマーであり、ラジカル重合開始剤の存在下で円滑に共重合させることができる。
イソプレンスルホン酸類の単量体全体に対する混合割合は０.１〜４０モル％、好ましくは０.３〜３０モル％である。イソプレンスルホン酸類の含有量が少な過ぎると、単量体組成としてアクリルアミドを多く使用する場合の連鎖移動効果が低減し、共重合体の粘度が増す恐れがあり、含有量が多過ぎると、重合の際に濁りが生じて安定な共重合体の生成に支障が出る恐れがある。
【００２４】
上記疎水性単量体は疎水基を構成する共重合性不飽和単量体であり、
(ａ)スチレン類、
(ｂ)(メタ)アクリル酸系エステル類
などを単用又は併用できる。
上記スチレン類(ａ)としては、スチレンが基本であるが、α−メチルスチレンなどのビニル基に置換基を有するスチレン類、或は、ビニルトルエン、ｐ−クロルスチレンなどのベンゼン環に置換基を有するスチレン類などが挙げられる。
上記(メタ)アクリル酸系エステル類(ｂ)としては、メタクリル酸メチル、メタクリル酸エチル、メタクリル酸プロピル、メタクリル酸ｎ−ブチル、メタクリル酸イソブチル、メタクリル酸ｔ−ブチル、メタクリル酸シクロヘキシル、メタクリル酸ベンジルなどのメタクリル酸エステル類、アクリル酸エチル、アクリル酸プロビル、アクリル酸ｎ−ブチル、アクリル酸イソブチル、アクリル酸ｔ−ブチル、アクリル酸２−エチルヘキシル、アクリル酸シクロヘキシル、アクリル酸ベンジルなどのアクリル酸エステル類などが挙げられ、(メタ)アクリル酸メチル、(メタ)アクリル酸ｎ−ブチル、アクリル酸２−エチルヘキシルなどが好ましい。
上記スチレン類(ａ)及び／又は(メタ)アクリル酸系エステル類(ｂ)よりなる疎水性単量体の単量体全体に対する混合割合は５〜８０モル％、好ましくは１０〜５０モル％である。５モル％より少ないと、上記共重合体よりなる高分子系乳化分散剤を用いたロジンエマルションの機械的安定性、保存安定性が悪くなり、逆に、８０モル％を越えると共重合体塩水溶液を得ることが難しくなる。
【００２５】
本発明２は、上記イソプレンスルホン酸類(Ａ)と疎水性単量体(Ｂ)と、不飽和カルボン酸類(Ｃ)を反応させた共重合体である。
上記不飽和カルボン酸類(Ｃ)としては、カルボキシル基を少なくとも１個有する不飽和単量体であり、アクリル酸、メタクリル酸、イタコン酸、クロトン酸、(無水)マレイン酸、フマル酸、(無水)シトラコン酸、或はこれらの塩などを単用又は併用でき、アクリル酸、メタクリル酸、(無水)マレイン酸、イタコン酸などが好ましい。
但し、上記不飽和カルボン酸類の一部を不飽和スルホン酸類で代替することもできる。
当該不飽和スルホン酸類はスルホン酸基を少なくとも１個有する不飽和単量体であり(但し、本発明のイソプレンスルホン酸類は除く)、スチレンスルホン酸、ビニルスルホン酸、アリルスルホン酸、２−(メタ)アクリルアミド−２−メチルプロパンスルホン酸、(メタ)アクリル酸スルホプロピル、或はこれらの塩などを初め、冒述の従来技術などで公知のスルホン酸基含有モノマーが挙げられる。
【００２６】
上記不飽和カルボン酸類の単量体全体に対する混合割合は５〜７０モル％、好ましくは１０〜６０モル％である。５モル％より少ないと共重合体塩水溶液を得ることが難しく、逆に、７０モル％を越えると共重合体塩水溶液が高粘度になるうえ、上記共重合体を乳化分散剤として用いたロジンエマルションの分散性が悪くなる。
一方、上記本発明１の共重合体では、イソプレンスルホン酸類の単量体全体に対する混合割合は０.１〜４０モル％であるが、０.１〜１５モル％の場合には、水溶化を促進する目的で当該不飽和カルボン酸類を１０〜４５モル％程度併用するのが好ましい(即ち、不飽和カルボン酸類を第三成分に含む本発明２の共重合体とするのが良いことになる)。但し、イソプレンスルホン酸類と不飽和カルボン酸類の合計が１０モル％未満では水溶化が困難であり、６０モル％以上ではロジン系樹脂の分散性が悪くなる。
【００２７】
本発明３の共重合体は、(Ａ)イソプレンスルホン酸類と、(Ｂ)疎水性単量体と、(Ｃ)不飽和カルボン酸類と、(Ｄ)ノニオン性単量体とを構成成分とする。
上記イソプレンスルホン酸類(Ａ)と、疎水性単量体(Ｂ)と、不飽和カルボン酸類(Ｃ)は上記本発明１〜２で記載した通りである。
上記ノニオン性単量体(Ｄ)はイオン性の官能基を有しない共重合性不飽和単量体であり、具体的には、(メタ)アクリルアミド類であるアクリルアミド及びメタアクリルアミド、アクリル酸ヒドロキシエチル、アクリル酸２−ヒドロキシプロピル、メタクリル酸ヒドロキシエチル、メタクリル酸２−ヒドロキシプロピル、メタクリル酸ポリエチレングリコール、メタクリル酸ポリプロピレングリコールなどの水酸基含有(メタ)アクリル酸系エステル、アクリロイルモルホリンなどが挙げられ、アクリルアミド、メタアクリルアミドなどが好ましい。
上記ノニオン性単量体の単量体全体に対する混合割合は１０〜９０モル％、好ましくは２０〜８０モル％である。１０モル％より少ないとサイズ性が低下し、９０モル％を越えると共重合体塩水溶液が高粘度になり、また、ロジン系樹脂の分散性が悪くなる。
【００２８】
上記本発明１〜３の共重合体は、上記構成単量体の混合物を重合開始剤の存在下に乳化重合、溶液重合、懸濁重合、或は塊状重合などの常法によって得られ、好ましくは公知の水系乳化重合又は溶液重合で製造される。
上記乳化重合又は溶液重合に際しては、基本的に乳化剤を混合した水系に、各種の単量体成分を混合物にして一括添加するか、又は徐々に添加する。
上記乳化剤には公知のアニオン性、ノニオン性、又は両性界面活性剤などを使用することができる。
上記アニオン性界面活性剤としては、ドデシルベンゼンスルホン酸ナトリウムなどのアルキルベンゼンスルホン酸塩、脂肪酸塩、ロジン酸塩、アルキル硫酸エステル、アルキルスルホコハク酸塩、α−オレフィンスルホン酸塩、アルキルナフタレンスルホン酸塩、ポリオキシエチレンアルキル(アリール)硫酸エステル塩などが挙げられる。
上記ノニオン性界面活性剤としては、Ｃ1〜Ｃ20アルカノール、フェノール、ナフトール、ビスフェノール類、Ｃ1〜Ｃ20アルキルナフトール、ポリオキシエチレン(プロピレン)グリコール、脂肪族アミンなどのエチレンキシド及び／又はプロピレンオキシド付加物などが挙げられる。
上記両性界面活性剤としては、カルボキシベタイン型、スルホベタイン型、アミノカルボン酸型、イミダゾリン誘導型などの界面活性剤が挙げられる。
【００２９】
上記重合開始剤としては、過硫酸アンモニウム、過硫酸カリウム、過硫酸ナトリウムなどの過硫酸塩、又は２,２−アゾビス−Ｎ−２−カルボキシエチル−２−メチルプロピオンアミジンハイドレ−トなどの水溶性アゾ系化合物、又は過酸化ベンゾイルなどの油溶性開始剤などが挙げられる。
また、上記乳化重合に際しては、分子量を調整する目的で連鎖移動剤を使用できることはいうまでもない。
上記連鎖移動剤としては、ｎ−ドデシルメルカプタン、ｎ−オクチルメルカプタン、メルカプトエタノール、チオグリコール酸及びその塩、チオグリコール酸ブチル等のチオグリコール酸エステルなどのメルカプタン類、イソプロピルアルコール、四塩化炭素、クメンなどを単用又は併用できる。
【００３０】
上述の重合反応を終了した共重合体は、水酸化ナトリウム、水酸化カリウム、アンモニア、低級アミン、或はアルカノールアミンなどのアルカリで中和して共重合体の部分ケン化物、或は完全ケン化物(即ち、共重合体塩水溶液)に調製され、本発明１〜４の高分子系乳化分散剤とするのである。
但し、イソプレンスルホン酸ナトリウムなどをモノマー成分として用いることにより、得られた共重合体水溶液がアルカリ添加しなくても既にケン化状態にある場合には、上述のように、別途アルカリでケン化する必要はない。
ちなみに、本発明１〜２のケン化物と本発明３のケン化物を乳化分散剤として併用しても良いことは勿論である。
【００３１】
本発明４は、上記高分子系乳化分散剤を用いて各種のロジン系樹脂を水中に分散させたロジン系エマルションサイズ剤である。
上記ロジン系樹脂には、ロジン類、強化ロジン類、ロジンエステル類、強化ロジンエステル類を単用又は併用できる。
上記ロジン類は、トールロジン、ガムロジン、ウッドロジンであり、また、不均化ロジン、重合ロジン、水素化ロジン、或いはその他の化学的に修飾されたロジンを含む概念である。
【００３２】
上記強化ロジン類は、公知の方法により上記ロジン類にα,β−不飽和カルボン酸類を反応させたものをいう。この場合、反応温度は１５０〜３００℃程度、反応温度時間は１〜２４時間程度である。α,β−不飽和カルボン酸類の仕込量は、ロジン類１００重量部に対してα,β−不飽和カルボン酸類２０重量部程度以下である。
上記α,β−不飽和カルボン酸類としては、フマル酸、(無水)マレイン酸、イタコン酸、(無水)シトラコン酸、アクリル酸、メタクリル酸などが挙げられる。
【００３３】
上記ロジンエステル類は、上記ロジン類と多価アルコールを公知のエステル化法により製造したものをいう。エステル化反応の条件としては、ロジン類と多価アルコールの仕込比率はロジンのカルボキシル基当量に対してアルコールの水酸基当量比換算でＣＯＯＨ／ＯＨ＝１／(０.２〜１.２)程度、反応温度は１５０〜３００℃程度、反応時間は２〜３０時間程度が夫々適当である。
上記多価アルコールとしては、エチレングリコール、プロピレングリコール、ネオペンチルグリコール、トリメチレングリコール、テトラメチレングリコール、１,３−ブタンジオール、１,６−ヘキサンジオール等の２価アルコール、グリセリン、トリメチロールプロパン、トリメチロールエタン、トリエチロールエタン等の３価アルコール、ペンタエリスリトール、ジペンタエリスリトール等の４価アルコール、或いは、トリエタノールアミン、トリプロパノールアミン、トリイソプロパノールアミン、Ｎ−イソブチルジエタノールアミン、Ｎ−ノルマルブチルジエタノールアミン等のアミノアルコールなどが挙げられる。
【００３４】
上記強化ロジンエステル類は、上記ロジン類に多価アルコール類とα,β−不飽和カルボン酸類を順次、又は同時に反応させることにより得られる。
多価アルコールとのエステル化反応、α,β−不飽和カルボン酸類との強化反応は前述の通りである。
尚、ロジン類のエステル化反応を高温度で行った後にα,β−不飽和カルボン酸類を反応させると、レボピマール骨格を有するロジン類が減少し、デヒドロアビエチン酸骨格に異性化して、反応が進行しにくい場合があるため、注意を要する。逆に、ロジン類とα,β−不飽和カルボン酸類とを予め反応させた後、高温でエステル化反応を行う場合も、分子量の大きい高分子縮合物が生成し易いために、同様の注意が必要である。
【００３５】
本発明４のロジンエマルションは転相乳化法、無溶剤型乳化法、溶剤型乳化法、或はその他の常法により製造される。
上記転相乳化法は、ロジン系樹脂と前記共重合体塩水溶液からなる乳化分散剤を充分混練した後、攪拌しながら徐々に水を加えて、油中水型エマルションを水中油型エマルションに相反転させる方法である。
上記無溶剤型乳化法は、溶融した各種ロジン系樹脂と前記高分子系乳化分散剤を予備混合し、粗い粒子の水性エマルションを調製した後、各種ミキサー、高圧乳化機、高圧吐出型乳化機、高剪断型乳化分散機などを用いて微細乳化させる方法である。
また、上記溶剤型乳化法は、各種ロジン系樹脂をメチレンクロライド、トルエンなどの有機溶剤に溶解させ、前記高分子系乳化分散剤と水を予備混合して粗い粒子の水性エマルションを調製し、各種乳化分散機を用いて同様に微細乳化した後、上記有機溶剤を除去する方法である。
【００３６】
上記ロジンエマルションを製造する際、ロジン系樹脂と乳化分散剤との混合割合は、本発明６に示すように、ロジン系樹脂／乳化分散剤＝７０〜９９重量部／３０〜１重量部であり、好ましくはロジン系樹脂／乳化分散剤＝９０〜９７重量部／１０〜３重量部である。
また、上記ロジンエマルション中の固形分濃度は２０〜６５重量％であり、好ましくは４０〜６０重量％である。
【００３７】
本発明７は、上記ロジン系エマルションサイズ剤をパルプスラリーに含有させて、湿式抄造した紙である。
上記パルプスラリーを構成するパルプ繊維には、製紙用に通常使用されるＮＢＫＰ、ＬＢＫＰ等の木材パルプ、脱墨パルプ(ＤＩＰ)などの外、リンターパルプ、麻、バガス、ケナフ、エスパルト草、ワラ等の非木材パルプ、レーヨン、アセテート等の半合成繊維、或は、ポリオレフィン、ポリアミド、ポリエステル等の合成繊維などを使用できる。
上記パルプスラリーには、填料、染料、紙力増強剤、歩留り向上剤、消泡剤などを必要に応じて添加できることはいうまでもない。
湿式抄造で得られる紙は、電子写真用紙、インクジェット用紙等の印刷・筆記・図画用紙、新聞紙、包装用紙、薄葉紙、雑種紙、或は板紙、厚紙などを含む広い概念である。
尚、上記抄造工程では炭酸カルシウムを填料とする中性抄造を基本とするが、硫酸バンドの存在下に酸性抄造することも可能である。
【００３８】
【作用】
冒述の従来技術では、スチレンスルホン酸ナトリウムなどを構成単量体に含む高分子系乳化分散剤がロジン系エマルションサイズ剤に使用されているが、本発明のイソプレンスルホン酸類は共役ジエン系のスルホン酸基含有モノマーであるため、従来技術で使用されているスチレンスルホン酸類などに比べてきわめて優れた共重合性を示し、得られた共重合物中にスルホン酸基をより均一に導入することができる。
また、共役ジエン系であるイソプレンスルホン酸類には、乳化重合系において連鎖移動剤としての効果があり、共重合体を低分子量化することにより、ロジン系樹脂に対する吸着性の向上が期待できる。
さらに、イソプレンスルホン酸類を構成単量体とする共重合物のガラス転移点(Ｔｇ)は、スチレンスルホン酸類を使用した共重合物のＴｇより低くなることなどから、ロジン系エマルションサイズ剤の安定性やパルプ繊維への吸着の均一性が向上し、また、乾燥工程によるロジン系樹脂及び乳化分散剤の溶融が効果的になり、優れたサイズ性を発揮することが推定される。
このため、イソプレンスルホン酸類を構成成分に含む共重合物を乳化分散剤に使用すると、スチレンスルホン酸類などの公知のスルホン酸基含有モノマーの共重合物を用いた上記従来技術に比べて、エマルション安定性とサイズ性の点で共に顕著な優位性を達成できる。
【００３９】
【発明の効果】
本発明のロジン系エマルションサイズ剤は、イソプレンスルホン酸類を構成成分とする共重合物を乳化分散剤に使用するため、後述の試験例に示すように、スチレン−(メタ)アクリル酸系共重合体、スチレン−(メタ)アクリル酸アルキルエステル−マレイン酸系共重合体はもとより、スチレンスルホン酸類などを構成単量体に含む共重合体を用いた冒述の従来技術に比べても、エマルションの機械的安定性、貯蔵安定性、耐硬水希釈安定性に勝り、良好な低発泡性を示すとともに、抄造系において優れたサイズ性を発揮することができる。
ちなみに、イソプレンスルホン酸類と疎水性単量体との共重合体、或はさらに不飽和カルボン酸類との共重合体を乳化分散剤に使用する本発明１〜２と、これらの単量体とノニオン性単量体との共重合体を乳化分散剤とする本発明３とは、優れたエマルション安定性とサイズ性、或は、低発泡性を同時に示す点で遜色がないのである。
【００４０】
【実施例】
以下、各種ロジン系樹脂の製造例、高分子系乳化分散剤の合成例、高分子系乳化分散剤を用いてロジン系樹脂を水中に分散したロジン系エマルションサイズ剤の製造実施例、当該ロジンエマルションの性状試験例、並びに当該サイズ剤を用いて抄造した紙のサイズ性試験例を順次説明する。また、製造例、合成例、実施例、試験例中の「部」、「％」は、特に指定しない限り重量基準である。
尚、本発明は下記の実施例、試験例などに拘束されるものではなく、本発明の技術的思想の範囲内で任意の変形をなし得ることは勿論である。
【００４１】
《ロジン系樹脂の製造例》
(1)製造例１（強化ロジンエステルの製造例）
撹拌機、温度計、還流冷却器、分水器及び窒素ガス導入管を具備した四つ口フラスコに、窒素ガス導入下でトール油ロジン(酸価１７０)９００２部を仕込んで、１６０℃まで昇温した後、１５５℃にてプロピレングリコール７２６部、無水マレイン酸１０９８部を仕込んだ。
そして、２時間かけて２００℃まで昇温し、２６０℃で５時間保持しながら反応を行った後、冷却して、酸価１２６.５、軟化点９０℃(環球法)の強化ロジンエステル１０４７０部を得た。
【００４２】
(2)製造例２（ロジンエステル及び強化ロジン混合物の製造例）
撹拌機、温度計、還流冷却器、分水器及び窒素ガス導入管を具備した四つ口フラスコに、窒素ガス導入下でトール油ロジン(酸価１７０)８８７部を仕込んで、１８０℃まで昇温した後、グリセリン８３部を添加し、２５０℃で６時間エステル化反応を行って、酸価３５以下、軟化点８５℃のロジンエステルを得た。
一方、同様の反応装置にトール油ロジン(酸価１７０)８８７部を仕込んで、１８０℃まで昇温した後、無水マレイン酸７０部を添加し、発熱反応により２１０℃に昇温した状態を２時間保持して、軟化点１１０℃の強化ロジンを得た。
上記のロジンエステル５０部と強化ロジン５０部を混合して、ロジン系樹脂の混合物とした。
【００４３】
(3)製造例３（強化ロジンの製造例）
撹拌機、温度計、還流冷却器、分水器及び窒素ガス導入管を具備した四つ口フラスコに、窒素ガス導入下でトール油ロジン(酸価１７０)１０００部を仕込んで、１６５℃まで昇温した後、フマル酸８０部を添加した。そして、２００℃まで昇温した後、４時間反応を行って強化ロジンを得た。
得られた強化ロジンは酸価２４８、軟化点１１７℃(環球法)であった。
【００４４】
《高分子系乳化分散剤の合成例》
下記の合成例１〜６において、合成例１はイソプレンスルホン酸類と疎水性単量体を共重合した本発明１のタイプの乳化分散剤であり、合成例２〜３はこれらの単量体にさらに不飽和カルボン酸類を共重合した本発明２のタイプの乳化分散剤であり、合成例４〜５はイソプレンスルホン酸類と疎水性単量体と不飽和カルボン酸類とノニオン性単量体とを共重合した本発明３のタイプの乳化分散剤であり、合成例６はイソプレンスルホン酸類と疎水性単量体とイタコン酸(不飽和カルボン酸類)と７３％の高含有率のアクリルアミド(ノニオン性単量体)とを共重合した本発明３のタイプの乳化分散剤である。
一方、比較合成例１〜６において、比較合成例１はスチレンスルホン酸塩と疎水性単量体と不飽和カルボン酸を構成単量体とする共重合体であって、冒述の従来技術３に準拠するとともに、特に上記合成例２〜３との対比を目的とした例である。
比較合成例４はスチレンスルホン酸塩と疎水性単量体と不飽和カルボン酸とアクリルアミドを構成単量体とする共重合体であって、従来技術６又は３に準拠するとともに、特に上記合成例４〜５との対比を目的とした例である。
比較合成例２はスチレン−メタクリル酸系共重合体であって従来技術１に準拠した例、比較合成例３はアクリルアミド系共重合体であって従来技術５又は４に準拠した例である。
比較合成例５は従来技術８（同公報の参考例９参照）の準拠例であり、イタコン酸と７０モル％の高含有率のアクリルアミドを含有し、このアクリルアミドとイタコン酸とスチレンスルホン酸塩と疎水性単量体とを構成単量体とする共重合体であって、特に上記合成例６との対比を目的とした例である。
比較合成例６は、従来技術８（同公報の参考例６参照）の準拠例であり、比較合成例５と同じくアクリルアミドを高率で含有し、スルホン酸基含有単量体としてスチレンスルホン酸塩以外の２−アクリルアミド−２−メチルプロパンスルホン酸塩を含有し、他に不飽和カルボン酸塩と疎水性単量体とを単量体組成とする共重合体であって、上記合成例４〜６（特に、合成例６）との対比を目的とした例である。
【００４５】
(1)合成例１
撹拌機、温度計、還流冷却器及び窒素ガス導入管を具備した反応装置に、イオン交換水２８０部とドデシルベンゼンスルホン酸ナトリウム０.６部を仕込み、攪拌しながら窒素ガス雰囲気下で７５℃まで昇温した。
一方、予め、イソプレンスルホン酸ナトリウム(ＪＳＲ社製)の４０％溶液８７.５部(３１モル％)、メタクリル酸メチル１０部(１５モル％)、２−エチルヘキシルアクリレート２０部(１６モル％)、ｎ−ブチルメタクリレート３５部(３８モル％)、連鎖移動剤としてｎ−ドデシルメルカプタン１.９部、イオン交換水５０部を混合し、また、重合開始剤として過硫酸アンモニウム２.１部をイオン交換水３３部に溶解させて、４時間かけて別々に滴下した。
滴下終了後、１時間熟成させるため８５℃まで昇温して保持した。その後冷却して、固形分２０.１％の共重合物塩水溶液を得て、これを乳化分散剤とした。
【００４６】
(2)合成例２
撹拌機、温度計、還流冷却器及び窒素ガス導入管を具備した反応装置に、イオン交換水２８０部とドデシルベンゼンスルホン酸ナトリウム０.６部を仕込み、攪拌しながら窒素ガス雰囲気下で７５℃まで昇温した。
一方、予め、４０％イソプレンスルホン酸ナトリウム溶液５０部(１３モル％)、スチレン１５部(１７モル％)、メタクリル酸メチル１５部(１７モル％)、ｎ−ブチルメタクリレート２５部(２０モル％)、メタクリル酸２５部(３３モル％)、連鎖移動剤としてｎ−ドデシルメルカプタン１.４部とチオグリコール酸０.５部、イオン交換水８０部を混合し、また、重合開始剤として過硫酸アンモニウム２.１部をイオン交換水３３部に溶解させて、４時間かけて別々に滴下した。
滴下終了後、８５℃まで昇温し１時間保持した。その後冷却して、３０％水酸化ナトリウム３４.９部を徐々に添加混合し、固形分２０.４％の共重合物塩水溶液を得て、乳化分散剤とした。共重合物の中和率は９４％であった。
【００４７】
(3)合成例３
上記合成例２と同様にし、４０％イソプレンスルホン酸ナトリウム溶液２５部(６モル％)、スチレン３３部(３１モル％)、メタクリル酸メチル１０部(１０モル％)、無水マレイン酸９部(９モル％)、メタクリル酸３８部(４４モル％)、連鎖移動剤としてｎ−ドデシルメルカプタン１.９部、イオン交換水５０部を混合し、また、重合開始剤として過硫酸アンモニウム２.１部をイオン交換水３３部に溶解させて、４時間かけて別々に滴下した。
滴下終了後、８５℃まで昇温し１時間保持した。その後冷却して、３０％水酸化ナトリウム７５.１部を徐々に添加混合し、固形分２２.７％の共重合物塩水溶液を得て、乳化分散剤とした。共重合物の中和率は９２％であった。
【００４８】
(4)合成例４
撹拌機、温度計、還流冷却器及び窒素ガス導入管を具備した反応装置に、イオン交換水２００部とドデシルベンゼンスルホン酸ナトリウム０.６部を仕込み、攪拌しながら窒素ガス雰囲気下で７５℃まで昇温した。
一方、予め、４０％イソプレンスルホン酸ナトリウム溶液２５部(５モル％)、スチレン１７部(１５モル％)、２−エチルヘキシルアクリレート８部(４モル％)、無水マレイン酸１０部(９モル％)、メタクリル酸１５部(１６モル％)、５０％アクリルアマイド８０部(５１モル％)、連鎖移動剤としてｎ−ドデシルメルカプタン１.９部、イソプロピルアルコール２５部を混合し、また、重合開始剤として過硫酸アンモニウム２.１部をイオン交換水３３部に溶解させて、５時間かけて別々に滴下した。
滴下終了後、８５℃まで昇温し１時間熟成保持した。その後冷却して、３０％水酸化ナトリウム４５.４部を徐々に添加混合し、固形分２４.９％の共重合物塩水溶液を得て、乳化分散剤とした。
【００４９】
(5)合成例５
上記合成例４と同様に、４０％イソプレンスルホン酸ナトリウム溶液２５部(５モル％)、メタクリル酸メチル１０部(９モル％)、２−エチルヘキシルアクリレート１０部(５モル％)、無水マレイン酸２０部(１８モル％)、５０％アクリルアマイド１００部(６３モル％)、連鎖移動剤としてｎ−オクチルメルカプタン１.９部、イソプロピルアルコール２５部を混合し、また重合開始剤として過硫酸アンモニウム２.１部をイオン交換水３３部に溶解させて、５時間かけて別々に滴下した。
滴下終了後、８５℃まで昇温し１時間熟成保持した。その後冷却して、固形分２４.３％の共重合物塩水溶液を得て、乳化分散剤とした。
【００５０】
(6)合成例６
上記合成例５と同様に、４０％イソプレンスルホン酸ナトリウム溶液２０部(４モル％)、スチレン１２部(１０モル％)、ｎ−ブチルメタクリレート５部(３モル％)、イタコン酸１５部(１０モル％)、５０％アクリルアマイド１２０部(７３モル％)、連鎖移動剤としてｎ−オクチルメルカプタン１.９部、イソプロピルアルコール２５部、イオン交換水１２０部を混合し、また、重合開始剤として過硫酸アンモニウム２.１部をイオン交換水３３部に溶解させて、５時間かけて別々に滴下した。
滴下終了後、８５℃まで昇温し１時間熟成保持した。その後冷却して、３０％水酸化ナトリウム水溶液１２.０部を徐々に添加混合し、固形分２５％、粘度３６０ｍＰａ・ｓの共重合物塩水溶液を得て、乳化分散剤とした。
【００５１】
(7)比較合成例１
上記合成例２と同様にし、スチレンスルホン酸ナトリウム１０部(５モル％)、スチレン２０部(２１モル％)、メタクリル酸メチル１５部(１６モル％)、ｎ−ブチルメタクリレート１７部(１０モル％)、メタクリル酸３８部(４８モル％)、連鎖移動剤としてｎ−ドデシルメルカプタン１.９部、イオン交換水１３０部を混合し、また、重合開始剤として過硫酸アンモニウム２.１部をイオン交換水３３部に溶解させて、４時間かけて別々に滴下した。
滴下終了後、８５℃で１時間熟成保持した。その後冷却して、３０％水酸化ナトリウム５３.０部を徐々に添加混合し、固形分２０.０％の共重合物塩水溶液を得て、乳化分散剤とした。共重合物の中和率は９２％であった。
【００５２】
(8)比較合成例２
上記合成例２と同様にし、スチレン６３部(５９モル％)、メタクリル酸３７部(４１モル％)、連鎖移動剤としてｎ−ドデシルメルカプタン１.４部とチオグリコール酸０.５部、イオン交換水１００部を混合し、また重合開始剤として過硫酸アンモニウム２.１部をイオン交換水３３部に溶解させて、５時間かけて別々に滴下した。
滴下終了後、８５℃で１時間熟成保持した。その後冷却して、３０％水酸化ナトリウム５１.６部を徐々に添加混合し、固形分２１.０％の共重合物塩水溶液を得て、乳化分散剤とした。共重合物の中和率は９０％であった。
【００５３】
(9)比較合成例３
上記合成例４と同様にして、メタクリル酸メチル１０部(８モル％)、２−エチルヘキシルアクリレート５部(２モル％)、無水マレイン酸２０部(１７モル％)、５０％アクリルアマイド１３０部(７３モル％)、連鎖移動剤としてｎ−オクチルメルカプタン１.９部、イソプロピルアルコール２５部、イオン交換水１５０部を混合し、また、重合開始剤として過硫酸アンモニウム２.１部をイオン交換水３３部に溶解させて、５時間かけて別々に滴下した。
滴下終了後、８５℃で１時間熟成保持した。その後冷却して、固形分２１.８％の共重合物塩水溶液を得て、乳化分散剤とした。
【００５４】
(10)比較合成例４
上記合成例４と同様にし、スチレンスルホン酸ナトリウム１０部(５モル％)、スチレン１５部(１３モル％)、メタクリル酸メチル５部(５モル％)、２−エチルヘキシルアクリレート１０部(５モル％)、無水マレイン酸１５部(１４モル％)、５０％アクリルアマイド９０部(５８モル％)、連鎖移動剤としてｎ−ドデシルメルカプタン１.９部、イソプロピルアルコール２５部、イオン交換水５０部を混合し、また、重合開始剤として過硫酸アンモニウム２.１部をイオン交換水３３部に溶解させて、５時間かけて別々に滴下した。
滴下終了後、８５℃で１時間熟成保持した。その後冷却して、固形分２２.７％の共重合物塩水溶液を得て、乳化分散剤とした。
【００５５】
(11)比較合成例５
上記合成例６と同様に、スチレンスルホン酸ナトリウム溶液８部(３モル％)、スチレン２０部(１７モル％)、イタコン酸１５部(１０モル％)、５０％アクリルアマイド１１４部(７０モル％)、連鎖移動剤としてｎ−オクチルメルカプタン１.９部、イソプロピルアルコール２５部、イオン交換水１３２部を混合し、また、重合開始剤として過硫酸アンモニウム２.１部をイオン交換水３３部に溶解させて、５時間かけて別々に滴下した。
滴下終了後、８５℃まで昇温し、１時間熟成保持した。その後冷却して、固形分２５％、粘度１０２５ｍＰａ・ｓの共重合物塩水溶液を得て、乳化分散剤とした。
【００５６】
(12)比較合成例６
上記合成例６と同様に、２−アクリルアミド−２−メチルプロパンスルホン酸９部(４モル％)、ｎ−ブチルメタクリレート２１部(１３モル％)、無水マレイン酸１１部(１０モル％)、５０％アクリルアマイド１１８部(７３モル％)、連鎖移動剤としてｎ−オクチルメルカプタン１.９部、イソプロピルアルコール２５部、イオン交換水１３０部を混合し、また、重合開始剤として過硫酸アンモニウム２.１部をイオン交換水３３部に溶解させて、５時間かけて別々に滴下した。
滴下終了後、８５℃まで昇温し、１時間熟成保持した。その後冷却して、３０％水酸化ナトリウム水溶液１４.０部を徐々に添加混合し、固形分２５％、粘度１８６０ｍＰａ・ｓの共重合物塩水溶液を得て、乳化分散剤とした。
【００５７】
図１は上記合成例１〜６及び比較合成例１〜６の各高分子系乳化分散剤の単量体組成(％)、中和率(％)、固形分(％)をまとめたものである。
そこで、前述した製造例１〜３の各ロジン系樹脂を上記高分子系乳化分散剤を用いて水中に分散させたロジン系エマルションサイズ剤の製造実施例を順次説明する。
《ロジン系エマルションサイズ剤の製造実施例》
(1)実施例１
前記製造例１で得た強化ロジンエステル２００部をトルエン２００部に溶解し、上記合成例１の高分子系乳化分散剤７９.６部とイオン交換水２４９.４部を添加し、４０℃にてホモミキサーで混合した。
次いで、この粗製エマルションをピストン型高圧乳化機(２００ｋｇ／ｃｍ2)に２回通して微細エマルションを得た。その後、減圧蒸留により、トルエンを留去した。
得られたロジン系エマルションサイズ剤は固形分４５％、平均粒子径は０.３９μｍであった(図２参照)。
【００５８】
(2)実施例２〜１２
図２の左欄〜中央欄に示す通り、前記製造例１〜３の強化ロジンエステル、ロジン混合物、或は強化ロジンと、前記合成例１〜６の各乳化分散剤とを各重量比に従って混合し、上記実施例１と同様の条件で処理して、図２の右寄り欄に示す固形分及び平均粒子径のロジン系エマルションサイズ剤を夫々得て、実施例２〜１２とした。
【００５９】
(3)比較例１〜１１
図２の左欄〜中央欄に示す通り、前記製造例１〜３の強化ロジンエステル、ロジン混合物、或は強化ロジンと、前記比較合成例１〜６の各乳化分散剤とを各仕込み率に従って混合し、上記実施例１と同様の条件で処理して、図２の右寄り欄に示す固形分及び平均粒子径のロジン系エマルションサイズ剤を夫々得て、比較例１〜１１とした。
【００６０】
《ロジン系エマルションサイズ剤の性状試験例》
そこで、上記実施例及び比較例で得られた各ロジンエマルションについて、下記に示す各種安定性並びに発泡性の試験を行った。
(1)機械的安定性試験例
上記実施例１〜１２並びに比較例１〜１１の各エマルションサイズ剤５０ｇをカップに入れて、温度２５℃、荷重１０ｋｇ、回転数１０００ｒｐｍの条件にて１０分間マーロン式安定性試験を行った。
生成した凝集物を２００メッシュ金網にて濾過して、全固形分に対する析出量を測定し、百分率で表した。
【００６１】
(2)貯蔵安定性試験例
実施例１〜１２並びに比較例１〜１１の各エマルションサイズ剤１００ｇを１２０ｍｌ容のガラス容器に入れ、温度４０℃にて２ヶ月間保存して、貯蔵安定性試験を行った。
生成した凝集物を２００メッシュ金網にて濾過して、全固形分に対する析出量を測定し、百分率で表した。
【００６２】
(3)耐硬水希釈安定性試験例
図３に示す各合成硬水に上記実施例１〜１２並びに比較例１〜１１の各エマルションサイズ剤１滴を入れ、分散状態を目視観察した。
当該安定性試験の評価基準は次の通りである。
○：良好に分散した。
△：一部凝集した。
×：凝集した。
【００６３】
(4)発泡性試験例
立設した１Ｌのメスシリンダーの周囲をガラス管で囲繞し、ガラス管内に一定温度の水を流通させてメスシリンダー内を恒温状態に保持するとともに、メスシリンダーの上部の供給口と底部の排出口を外部の搬送ポンプを介して連通し、搬送ポンプの作用により、連続的に排出口から吸い出した試験液を上部の供給口からメスシリンダー内に落下させて液面を発泡させるようにして、循環式泡立ち試験機を構成した。
この泡立ち試験機に各対象となる合成白水８００ｍｌを入れ、５分間循環した後、サイズ剤１％希釈液８ｍｌを添加し、さらに１０分間循環した。そして、サイズ剤添加５分後、停止直後並びに停止１分後の泡容量(単位：ｍｌ)を夫々測定した。
試験液の循環条件は、流量５.４Ｌ／分、温度４０℃で行った。
実施例１〜８、実施例１２、比較例１〜７及び比較例１０〜１１は、２００ｐｐｍの硫酸バンド、０.４％炭酸カルシウム、ｐＨ７.５とし、サイズ剤濃度を８００ｐｐｍとした条件で発泡性試験を行った。また、実施例９〜１１及び比較例８〜９は、１０ｐｐｍの硫酸バンド、ｐＨ４.３、ＳＣ.１２００μＳ／ｃｍとして発泡性試験を行った。
【００６４】
図３はその試験結果である。
図３によると、実施例１〜１２の各ロジンエマルションは、比較例１〜１１との対比において、機械的安定性、貯蔵安定性、耐硬水希釈安定性の全てに優れ、発泡性も低く、良好な作業性を示すことが判明した。
この点を詳述すると、スルホン酸基含有モノマーを含む共重合体をロジンエマルションの乳化分散剤に使用した実施例と比較例を比較観察した場合、本発明１〜２のタイプに属する実施例１〜３、６、９〜１１(ノニオン性単量体を含まない合成例１〜３の乳化分散剤を使用した例)と比較例１、５、８(比較合成例１を使用した例)とを対比しても、或は、本発明３のタイプに属する実施例４〜５、７〜８、１２(アクリルアミドを含有する乳化分散剤(合成例４〜６)を使用した例)と比較例４、７、１０〜１１(比較合成例４〜６を使用した例)とを対比しても、イソプレンスルホン酸塩を構成モノマーに使用した実施例の方が、スチレンスルホン酸塩又は２−アクリルアミド−２−メチルプロパンスルホン酸を使用した比較例より、分散安定性や発泡性に顕著な改善が認められたのである。
【００６５】
そこで、前記乳化分散剤の合成例の項目から、スルホン酸基含有モノマーとイタコン酸を含み、親水性のアクリルアミドを高率で含有する点で共通する合成例６と比較合成例５を抽出し、両者を対比すると、合成例６の粘度が３６０ｍＰａ・ｓと低い値であるのに対して、比較合成例５は１０２５ｍＰａ・ｓの高粘度を示したことが注目される。この粘度の差異は、イソプレンスルホン酸塩がスチレンスルホン酸塩と異なり、乳化重合系において連鎖移動剤としての効果を奏して、乳化分散剤の平均分子量を低減させることができたためと思われる。
従って、一般に、低分子量の乳化分散剤が樹脂に吸着し易いように、イソプレンスルホン酸塩を単量体組成に含む乳化分散剤は、その連鎖移動効果によってロジン系樹脂に対する乳化性が向上し、安定且つ良好なロジン系エマルション粒子を生成し得たために、この合成例６を乳化分散剤に使用した実施例１２と比較合成例５を使用した比較例１０を対比した場合、上述のように、実施例１２の方が比較例１０より分散安定性や発泡性の面で優れた結果が得られたものと推定できる。
尚、この連鎖移動効果の差異による分散安定性や発泡性の面での優位性は、共に親水性のアクリルアミドを高率で含有した乳化分散剤を使用した点で共通し、イソプレンスルホン酸塩を乳化分散剤の単量体組成とする実施例１２と、２−アクリルアミド−２−メチルプロパンスルホン酸を同単量体組成とする比較例１１(比較合成例６の使用例)との間でも同様であった。
【００６６】
以上のことから、サイズ剤のエマルション安定性を向上し、発泡性を抑制する点で、共重合体の単量体組成にスルホ基含有モノマーとしてスチレンスルホン酸塩や２−アクリルアミド−２−メチルプロパンスルホン酸ではなく、イソプレンスルホン酸塩を使用することの著効性が明らかになった。
ちなみに、前記図２によると、実施例１〜１２の各ロジンエマルションの平均粒子径は概ね比較例１〜１１より小さく、この点からも実施例１〜１２の良好なエマルション安定性が示唆されている。
【００６７】
《サイズ性試験例》
そこで、上記実施例１〜１２及び比較例１〜１１の各ロジン系エマルションサイズ剤を用いて、下記の試験例１〜３の方式により湿式抄造した紙について、サイズ度(秒)をステキヒト法(ＪＩＳ Ｐ８１２２)によって測定した。
【００６８】
(1)試験例１
４５０ｍｌカナディアン・スタンダード・フリーネスまで叩解したパルプ(ＮＢＫＰ／ＥＢＫＰ＝１／２)を４０℃で２％のパルプスラリーを調製した。
次いで、このパルプスラリー中に、対パルプ５％(絶乾重量基準)の炭酸カルシウム(奥多摩工業社製；ＴＰ−１２１)、対パルプ１.３％(絶乾重量基準)の硫酸バンド、対パルプ０.１％(絶乾重量基準)の乾燥紙力増強剤(ハリマ化成社製；ＥＸ−１００)、及び対パルプ０.２％又は０.４％(絶乾重量基準)の実施例１〜８、実施例１２及び比較例１〜７、比較例１０〜１１の各ロジン系エマルションサイズ剤を順次添加した後、このスラリーを１％まで希釈した。当該パルプスラリーのｐＨは７.５であった。
上記パルプスラリーを均一に攪拌した後、ＴＡＰＰＩスタンダード・シート・マシーンを用いて坪量７０±１ｇ／ｍ2を目標とし、５ｋｇ／ｃｍ2の圧力下で１分間脱水した後、ドラムドライヤーで１０５℃にて２.５分間乾燥した。
そして、この成紙を２０℃、相対湿度６５％の条件下で２４時間調湿した後、ステキヒトサイズ度を測定した。
【００６９】
(2)試験例２
雑誌古紙を６０％含有するパルプを３５℃にて２％のパルプスラリーに調製した。
次いで、このパルプスラリー中に、対パルプ２.５％(絶乾重量基準)の硫酸バンド、対パルプ０.５％又は０.６％(絶乾重量基準)の実施例１〜１２及び比較例１〜１１の各ロジン系エマルションサイズ剤を順次添加した後、このスラリーを１％まで希釈した。当該パルプスラリーのｐＨは６.３であった。
上記パルプスラリーを均一に攪拌した後、ＴＡＰＰＩスタンダード・シート・マシーンを用いて坪量５３±１ｇ／ｍ2を目標とし、５ｋｇ／ｃｍ2の圧力下で１分間脱水した後、ドラムドライヤーで１０５℃にて２.５分間乾燥した。
そして、この成紙を２０℃、相対湿度６５％の条件下で２４時間調湿した後、ステキヒトサイズ度を測定した。
【００７０】
(3)試験例３
４２０ｍｌカナディアン・スタンダード・フリーネスまで叩解したパルプ(ＬＢＫＰ／ＮＢＫＰ＝８／２)を４０℃で２％のパルプスラリーに調製した。
次いで、このパルプスラリー中に、対パルプ２０％(絶乾重量基準)のタルククレー、対パルプ３.０％(絶乾重量基準)の硫酸バンド、対パルプ０.１５％又は０.２５％(絶乾重量基準)の実施例１〜１１及び比較例１〜９の各ロジン系エマルションサイズ剤を順次添加した後、このスラリーを１％まで希釈した。当該パルプスラリーのｐＨは５.０であった。
上記パルプスラリーを均一に攪拌した後、ＴＡＰＰＩスタンダード・シート・マシーンを用いて坪量６４±１ｇ／ｍ2を目標とし、５ｋｇ／ｃｍ2の圧力下で１分間脱水した後、ドラムドライヤーで１０５℃にて２.５分間乾燥した。
そして、この成紙を２０℃、相対湿度６５％の条件下で２４時間調湿した後、ステキヒトサイズ度を測定した。
【００７１】
図４はその試験結果である。
図４によると、実施例１〜１２の各エマルションサイズ剤を用いた場合には、比較例１〜１１を用いた場合に比べて、サイズ性の明らかな改善が認められた。このサイズ性の改善は、サイズ剤の添加量の増減、中性又は酸性の抄造条件を問わずに明確に観察された。
従って、抄造系でのサイズ性を向上する見地に立てば、スチレン−(メタ)アクリル酸系共重合体やアクリルアミド系共重合体を使用した比較例２〜３、６、９はもとより、スルホン酸基含有モノマーである点で本発明のイソプレンスルホン酸塩と共通するスチレンスルホン酸塩を含む共重合体を使用した比較例１、４〜５、７〜８、１０、或は２−アクリルアミド−２−メチルプロパンスルホン酸を含む共重合体を使用した比較例１１に比べても、イソプレンスルホン酸塩を構成モノマーとした共重合体をロジンエマルションの乳化分散剤に使用することの顕著な優位性が明らかになった。
とりわけ、親水性のアクリルアミドを高率で含有する乳化分散剤を使用した点で共通し、イソプレンスルホン酸塩を乳化分散剤の単量体組成とする実施例１２と、スチレンスルホン酸塩を同単量体組成とする比較例１０、或は２−アクリルアミド−２−メチルプロパンスルホン酸を同単量体組成とする比較例１１とを抽出・対比した場合、イソプレンスルホン酸塩による連鎖移動効果で相対的に合成例６の乳化分散剤が低分子量化して、実施例１２のロジン系エマルションの乳化性及び安定性が向上することは前記ロジン系エマルションの性状試験例で述べた通りであるが、スルホン酸基含有モノマーのなかでも、このイソプレンスルホン酸塩による特有の効果が、当該ロジン系エマルションを用いた抄造紙のサイズ性の改善に大きく寄与していることは明白である。
【図面の簡単な説明】
【図１】合成例１〜６及び比較合成例１〜６の各高分子系乳化分散剤についての単量体組成(モル％換算)、中和率、固形分を夫々示す図表である。
【図２】実施例１〜１２及び比較例１〜１１の各ロジン系エマルションサイズ剤についてのロジン系樹脂／乳化分散剤の混合重量比、固形分、平均粒子径を夫々示す図表である。
【図３】実施例１〜１２及び比較例１〜１１の各ロジン系エマルションサイズ剤の性状試験結果を示す図表である。
【図４】実施例１〜１２及び比較例１〜１１の各ロジン系エマルションサイズ剤を用いて湿式抄造した紙のサイズ性試験結果を示す図表である。
【図１】
0004300550.tif 000002
【図２】
0004300550.tif 000003
【図３】
0004300550.tif 000004
【図４】
0004300550.tif 000005